실시 예 1 의 유리 조성물 은 , 0 . 5 ㎜ 두께 및 기계 가공 된 에지 프로 파일 을 갖 는 유리 물품 으로 형성 된다 . 유리 물품 은 이중 이온 교환 처리 로 가공 된다 . 이중 이온 교환 공정 은 , 제 1 및 제 2 이온 교환 을 포함 하 고 , 여기 서 , 제 1 이온 교환 은 380 ℃ 의 온도 에서 80 분 동안 36 wt % 의 NaNO 3 및 64 wt % 의 KNO 3 를 함유 하 는 욕조 를 포함 한다 . 제 2 이온 교환 은 , 370 ℃ 의 온도 에서 20 분 동안 5 wt % 의 NaNO 3 및 95 wt % 의 KNO 3 를 함유 하 는 욕조 를 포함 한다 . 유리 물품 중 하나 는 그 다음 420 ℃ 의 온도 에서 8 시간 동안 17 wt % 의 LiNO 3 및 83 wt % 의 NaNO 3 를 함유 하 는 욕조 를 포함 하 는 역 이온 교환 처리 에 적용 된다 . 역 이온 교환 된 유리 물품 은 그 다음 가공 되 어 유리 물품 의 표면 으로부터 3 ㎛ 를 제거 한다 . 표면 가공 된 유리 물품 은 그 다음 재 - 이온 교환 처리 로서 이중 이온 교환 처리 에 적용 된다 .